(57)【要約】【課題】描線濃度を充分確保しながらも、充分な消去性能を有し、且つ、ペン先のドライアップによる筆記不良を低減した筆記性能に優れる消去性ボールペン用インキ組成物及び消去性ボールペンを提供する。【解決手段】少なくとも、溶剤、着色剤、熱可塑性エラストマーからなる消しゴムで消去可能なボールペン用インキにおいて、含有する上記熱可塑性エラストマーに対して溶解及び膨潤作用がなく、かつ、ヒドロキシル基、カルボキシル基、エーテル基、カルボニル基、アミノ基及びエチレンオキサイドから選ばれる少なくとも１種の官能基を有する添加溶剤をインキ組成物全量に対して、０．０５〜５重量％含有する消去性ボールペン用インキ組成物。【選択図】  なし【特許請求の範囲】
【請求項１】
少なくとも、溶剤、着色剤、熱可塑性エラストマーからなる消しゴムで消去可能なボールペン用インキにおいて、含有する上記熱可塑性エラストマーに対して溶解及び膨潤作用がなく、かつ、ヒドロキシル基、カルボキシル基、エーテル基、カルボニル基、アミノ基及びエチレンオキサイドから選ばれる少なくとも１種の官能基を有する添加溶剤をインキ組成物全量に対して、０．０５〜５重量％含有することを特徴とする、消去性ボールぺン用インキ組成物。
【請求項２】
添加溶剤は、該溶剤１００重量％に対して、熱可塑性エラストマーを３０重量％添加し、７０℃環境下で１週間放置後、溶液部分の粘度を測定したとき、下記式（Ｉ）で示されるＳ値が１．１０以下となる請求項１に記載の消去性ボールぺン用インキ組成物。
Ｓ値＝溶液部分の粘度（ｍＰａ・ｓ）／溶剤粘度（ｍＰａ・ｓ）    ………（Ｉ）
【請求項３】
熱可塑性エラストマーが、スチレン系エラストマーである請求項１又は２に記載の消去性ボールぺン用インキ組成物。
【請求項４】
熱可塑性エラストマーが、スチレン−ブタジエン−スチレンブロック共重合体であり、溶剤の少なくとも１種は、流動パラフィンである請求項１〜３の何れか一つに記載の消去性ボールぺン用インキ組成物。
【請求項５】
添加溶剤がひまし油である請求項１〜４の何れか一つに記載の消去性ボールぺン用インキ組成物。
【請求項６】
請求項１〜５の何れか一つに記載のインキ組成物がボールペン用リフィールに充填されたものから構成されたことを特徴とするボールペン。
【請求項７】
ボールペンが加圧式ボールぺンであり、リフィール内圧が、１，５００〜１０，０００ｈＰａである請求項６に記載のボールペン。
【発明の詳細な説明】
【０００１】
【発明の属する技術分野】
本発明は、筆記した描線が、消しゴムにて消去可能である、消去性ボールぺン用インキ組成物、及びこのインキ組成物を使用した消去性を有するボールペンに関する。
【０００２】
【従来の技術】
従来より、筆記した描線が、消しゴムにて消去可能となる消去性インキ組成物は、数多くの提案がなされている。
【０００３】
例えば、顔料の粒径を大きくして、色材が紙に染み込まないようにして、その消去性を向上せしめた消去性インキ組成物や揮発性溶剤を添加してなる消去性インキ組成物が知られている。
顔料の粒径を大きくした消去性インキ組成物では、描線濃度が薄くなるという問題点を有し、また、揮発性溶剤を添加してなる消去性インキ組成物では、ペン先がドライアップし、筆記性能に悪影響を与えるという問題点を有するものであった。
【０００４】
一方、筆記描線の強さと消去性の点から熱可塑性ブロック共重合体を含有する消去性インキ、具体的には、重合体物質の原液着色された有機溶媒溶液を含有するボールペン用消去性インキにおいて、前記溶液がガラス質Ａ（熱可塑性）ブロックとＢ（ゴム状）ブロックのＡＢＡ、（ＡＢ）ｎＸまたは（−ＡＢ）−（ここで、Ｘは２〜４官能性をもつ有機または無機結合分子で、ｎはその官能性に相当する数である）からなる配列を有する熱可塑性ブロック共重合体を含み、前記熱可塑性ブロックはポリスチレンブロックからなり、前記ゴム状ブロックはポリブタジエン、ポリイソプレンまたはポリエチレン−ポリブチレンブロックからなり、そのゴム状ブロック対熱可塑性ブロックの比は６０：４０〜９０：１０までであり、前記溶媒の溶解度係数が７〜１０．５までであることを特徴とするボールペン用消去性インキ、並びに、上記溶媒として、溶解度係数７．２と７．８の間の第一溶媒と、溶解度係数８．７と８．９の間の第二溶媒との混合溶媒を用いることが知られている（例えば、特許文献１参照）。
また、筆記用紙に書かれた筆跡が初めのうちは普通の鉛筆用消しゴムで消すことができ、一定の時間後は消すことができなくなるボールペン筆記具用インキ組成物であって、該インキ組成物が、天然ゴム、合成ゴム及びこれらの混合物からなる群から選択され、前記インキ組成物の約１８〜２８重量％の範囲で存在するエラストマーと、前記インキ組成物の約２０〜２２重量％の範囲で存在する含量と、前記エラストマー及び顔料用の溶媒系であって、前記インキ組成物の約８〜３０重量％の範囲で存在し、約１８０℃以下の沸点を有する揮発性成分と、約１８０℃以上約３００℃以下の沸点を有する本質的に非揮発性成分からなる溶媒系からなることを特徴とする初期には消去可能なボールペン用インキ組成物が知られている（例えば、特許文献２参照）。
【０００５】
【特許文献１】
特公平２−４７５１２号公報（特許請求の範囲、実施例等）
【特許文献２】
特開昭５７−１７０９６７号公報（特許請求の範囲、実施例等）
【０００６】
上記特許文献１に記載されるボールペン用消去性インキでは、溶媒の溶解度係数が７〜１０．５までであり、しかも、低揮発性のものを使用しているため、描線乾燥性が充分でなく、また、筆記直後に消去しようとすると、紙面上で描線が延びてしまい、紙面を汚してしまうという課題を有するものである。
また、上記特許文献２に記載されるボールペン用消去性インキは、溶剤がインキ組成物中に約８〜３０重量％の範囲で存在し、約１８０℃以下の沸点を有する揮発性成分と、約１８０℃以上約３００℃以下の沸点を有する本質的に非揮発性成分からなる溶媒系を用いるため、ある程度、消去性は向上するが、ペン先で溶剤が揮発してしまうため、長期保存性に課題を有するものである。
【０００７】
【発明が解決しようとする課題】
本発明は、上記従来技術の課題に鑑み、これを解消しようとするものであり、描線濃度を充分確保しながらも、充分な消去性能を有し、且つ、ペン先のドライアップによる筆記不良を低減した筆記性能に優れる消去性ボールペン用インキ組成物及び消去性ボールペンを提供することを目的とする。
【０００８】
【課題を解決するための手段】
本発明者は、上記の従来の課題等について、鎖意検討した結果、少なくとも溶剤、着色剤、熱可塑性エラストマーからなるインキ組成物において、含有する上記熱可塑性エラストマーに対して特定物性の溶剤を特定量含有することにより、上記目的の消去性ボールペン用インキ組成物及び消去性ボールペンが得られることを見い出し、本発明を完成するに至ったのである。
すなわち、本発明は、次の（１）〜（７）に存する。
（１）  少なくとも、溶剤、着色剤、熱可塑性エラストマーからなる消しゴムで消去可能なボールペン用インキにおいて、含有する上記熱可塑性エラストマーに対して溶解及び膨潤作用がなく、かつ、ヒドロキシル基、カルボキシル基、エーテル基、カルボニル基、アミノ基及びエチレンオキサイドから選ばれる少なくとも１種の官能基を有する添加溶剤をインキ組成物全量に対して、０．０５〜５重量％含有することを特徴とする、消去性ボールぺン用インキ組成物。
（２）  前記添加溶剤は、該溶剤１００重量％に対して、熱可塑性エラストマーを３０重量％添加し、７０℃環境下で１週間放置後、溶液部分の粘度を測定したとき、下記式（Ｉ）で示されるＳ値が１．１０以下となる上記（１）に記載の消去性ボールぺン用インキ組成物。
Ｓ値＝溶液部分の粘度（ｍＰａ・ｓ）／溶剤粘度（ｍＰａ・ｓ）    ………（Ｉ）
（３）  熱可塑性エラストマーが、スチレン系エラストマーである上記（１）又は（２）に記載の消去性ボールぺン用インキ組成物。
（４）  前記熱可塑性エラストマーが、スチレン−ブタジエン−スチレンブロック共重合体であり、溶剤の少なくとも１種は、流動パラフィンである上記（１）〜（３）の何れか一つに記載の消去性ボールぺン用インキ組成物。
（５）  添加溶剤がひまし油である上記（１）〜（４）の何れか一つに記載の消去性ボールぺン用インキ組成物。
（６）  上記（１）〜（５）の何れか一つに記載のインキ組成物がボールペン用リフィールに充填されたものから構成されたことを特徴とするボールペン。
（７）  ボールペンが加圧式ボールぺンであり、リフィール内圧が、１，５００〜１０，０００ｈＰａである上記（６）記載のボールペン。
【０００９】
【発明の実施の形態】
以下に、本発明の実施の形態を詳しく説明する。
本発明の消去性ボールペン用インキ組成物は、少なくとも、着色剤、熱可塑性エラストマーからなる消しゴムで消去可能なボールペン用インキにおいて、含有する上記熱可塑性エラストマーに対して溶解及び膨潤作用がなく、かつ、ヒドロキシル基、カルボキシル基、エーテル基、カルボニル基、アミノ基及びエチレンオキサイドから選ばれる少なくとも１種の官能基を有する添加溶剤をインキ組成物全量に対して、０．０５〜５重量％含有することを特徴とするものである。
【００１０】
本発明に用いる熱可塑性エラストマーとしては、特に限定されるものではない。
用いることができる熱可塑性エラストマーは、未加硫ゴムを含むものであり、具体的には、スチレン−ブタジエン−スチレンブロックコポリマー（ＳＢＳ）、スチレン−イソプレン−スチレンブロックコポリマー（ＳＩＳ）、スチレン−エチレン・ブチレン−スチレンブロックコポリマー（ＳＥＢＳ）、スチレン−エチレン・プロピレン−スチレンブロックコポリマー（ＳＥＰＳ）、ポリオレフィン系熱可塑性エラストマー、天然ゴム（ＮＲ）、イソプレンゴム（ＩＲ）、ブタジエンゴム（ＢＲ）、スチレン−ブタジエンゴム（ＳＢＲ）、クロロプレンゴム（ＣＲ）、ニトリルゴム（ＮＢＲ）、ブチルゴム（ＩＩＲ）、アクリルゴム（ＡＣＭ）、シリコーンゴムなどが挙げられる。
これらの熱可塑性エラストマーは、夫々単独で、又は２種以上混合して用いることができる。
これらの熱可塑性エラストマーの中でも、好ましくは、インキの流動性、すなわち、筆記性に優れ、かつ、相反する描線塗膜のゴム弾性、すなわち、消去性が発現しやすい点から、スチレン系エラストマー、例えば、スチレン−ブタジエン−スチレンブロックコポリマー（ＳＢＳ）、スチレン−エチレン・プロピレン−スチレンブロックコポリマー（ＳＥＰＳ）、スチレン−イソプレン−スチレンブロックコポリマー（ＳＩＳ）、スチレン−エチレン・ブチレン−スチレンブロックコポリマー（ＳＥＢＳ）等が望ましい。
【００１１】
また、用いる熱可塑性エラストマーの平均分子量は、特に、限定されるものではないが、大きいほど、消去性能が良好であり、１０５〜５×１０６の範囲であることが望ましい。この平均分子量が５×１０６を越えて大きくなりすぎると、インキの流動性が極端に悪くなり、カスレや糸引きが発生したりと、筆記性能が低下してくることとなる。逆に、平均分子量が１０５より小さすぎると、消去性が発現しにくくなる。
【００１２】
用いる熱可塑性エラストマーの含有量は、使用する熱可塑性エラストマーの分子量や、その分子構造、更には使用する溶剤により異なるため、特に限定されないが、概ね、インキ組成物全量に対して、２〜２５重畳％、更に好ましくは、５〜１５重量％の範囲であることが望ましい。
この含有量が２５重量％を越えて多すぎると、インキの流動性が極端に悪くなり、カスレや糸引き発生といったように筆記性能が低下することとなり、また、２重量％未満であると、消去性が発現しにくくなる。
【００１３】
本発明に用いる溶剤は、特に限定されないが、少なくとも使用する熱可塑性エラストマーを完全に溶解する溶剤が少なくとも１種（１種又は２種以上、以下同様）含有することが好ましい。
用いることができる溶剤としては、例えば、ジエチルカルビトール、ジプロピレングリコールジメチルエーテル、ジブチルセロソルブ、プロピレングリコールメチルエーテルアセテート、３−メトキシ−３−メチル−ブチルアセテート、ｎ−デカン、ケロシン、イソプロピルベンゼン、ジペンテンなどが挙げられ、これらは、各単独で、または、２種以上を混合して用いることができる。なお、これらの溶剤を含有しない場合は、インキの流動性が極端に悪くなり、筆記時にカスレの問題が生じることとなる。
好ましくは、熱可塑性エラストマー、特に、スチレン系エラストマーの溶解性に優れる点及び適度な蒸気圧を有する点から、ジエチルカルビトール、ジプロピレングリコールジメチルエーテルが望ましい。
【００１４】
この溶剤の含有量は、インキ組成物全量に対して、好ましくは、２０〜７０重量％、更に好ましくは、３０〜５０重量％の範囲であることが望ましい。
この含有量が２０重量％未満であると、インキの流動性が非常に乏しくなり、筆記性に悪影響を及ぼすこととなり、また、７０重量％を越えると、筆記性を良好に保つことは可能であるが、消去性が悪くなる。
【００１５】
本発明に用いる添加溶剤は、上記溶剤と異なり、上記熱可塑性エラストマーに対して溶解及び膨潤作用がなく、かつ、ヒドロキシル基（−ＯＨ）、カルボキシル基（−ＣＯＯＨ）、エーテル基（−Ｏ−）、カルボニル基（−ＣＯ）、アミノ基（−ＮＨ２）及びエチレンオキサイド（−ＣＨ２ＣＨ２Ｏ−）から選ばれる少なくとも１種の官能基を有する溶剤から構成されるものである。
本発明では、上記熱可塑性エラストマーに対して溶解及び膨潤作用がない上記特性の添加溶剤をインキ組成中に含有することにより、紙面に浸透し、上記熱可塑性エラストマーの皮膜の紙面への付着力を発現するのを抑制することにより消去性を著しく向上せしめるものと推察される。なお、上記添加溶剤を含有しない場合では、本発明の効果を十分に発揮できないものとなる。
【００１６】
本発明に用いる添加溶剤は、上述の如く、上記熱可塑性エラストマーに対して溶解及び膨潤作用がなく、かつ、ヒドロキシル基（−ＯＨ）、カルボキシル基（−ＣＯＯＨ）、エーテル基（−Ｏ−）、カルボニル基（−ＣＯ）、アミノ基（−ＮＨ２）及びエチレンオキサイド（−ＣＨ２ＣＨ２Ｏ−）から選ばれる少なくとも１種の官能基を有する溶剤であれば、特に限定されず、当該範疇に属する添加溶剤を用いることができ、上記熱可塑性エラストマーの種類によって好適な添加溶剤が選択使用される。
本発明において、上記熱可塑性エラストマーに対して溶解及び膨潤作用がない添加溶剤としては、好ましくは、更なる消去性の向上の点から、該溶剤１００重量％に対して、上述の熱可塑性エラストマーを３０重量％添加し、７０℃環境下で１週間放置後、溶液部分の粘度を測定したとき、下記式（Ｉ）で示されるＳ値が１．１０以下となるものが望ましく、更に好ましくは、１．０５以下となるものが望ましい。
Ｓ値＝溶液部分の粘度（ｍＰａ・ｓ）／溶剤粘度（ｍＰａ・ｓ）    ………（Ｉ）
【００１７】
例えば、熱可塑性エラストマーとして、スチレン−ブタジエン−スチレンブロックコポリマー（ＳＢＳ）を用いる場合等では、添加溶剤として、具体的には、以下に示されるＳ値が１．１０以下となり、ヒドロキシル基（−ＯＨ）、カルボキシル基（−ＣＯＯＨ）、エーテル基（−Ｏ−）、カルボニル基（−ＣＯ）、アミノ基（−ＮＨ２）及びエチレンオキサイド（−ＣＨ２ＣＨ２Ｏ−）から選ばれる少なくとも１種の官能基を有する添加溶剤が挙げられる。
すなわち、グリセリン、ジグリセリン等のポリオール類及びそれらの変性物、エチレングリコール、ジエチレングリコール、トリエチレングリコール、分子量６００以下のポリエチレングリコール、プロピレングリコール、ジプロピレングリコール、ポリプロピレングリコール、へキシレングリコール、オクチレングリコール等のジオール類、エチレングリコールモノエーテル類、エチレングリコールモノエステル類、ジエチレングリコールモノエーテル類、ジエチレングリコールモノエステル類、プロピレングリコールモノエーテル類、プロピレングリコールモノエステル類、ジプロピレングリコールモノエーテル類、ジプロピレングリコールモノエステル類、テトラエチレングリコールモノブチルエーテル類、ポリエチレンオキサイドジグリセリルエーテル類、メタノール、エタノール、イソプロパノール、ヘキサノール、ベンジルアルコール等のアルコール類、オレイン酸、リノール酸、イソステアリン酸、リノレン酸、リシノール酸、ひまし油等の脂肪酸などが挙げられ、これらは、各単独で、または、２種以上を混合して用いることができる。また、これらの溶剤は、上記ＳＢＳエラストマー以外のＳＩＳ、ＳＥＢＳ、ＳＥＰＳ、ポリオレフィン系熱可塑性エラストマーや、ＮＲ、ＩＲ、ＳＢＲなどに対しても、Ｓ値が１．１０以下となるものである。
これらの添加溶剤において、更に好ましくは、紙への親和性の点から、プロピレングリコール、ジプロピレングリコール、ひまし油が特に望ましい。
なお、ヒドロキシル基（−ＯＨ）、カルボキシル基（−ＣＯＯＨ）、エーテル基（−Ｏ−）、カルボニル基（−ＣＯ）、アミノ基（−ＮＨ２）及びエチレンオキサイド（−ＣＨ２ＣＨ２Ｏ−）から選ばれる少なくとも１種の官能基を有しない溶剤、例えば、ステアリン酸ブチル、ニトロベンゼン、１−ニトロプロパン、ジエチルベンジルアミン等では、本発明の効果を発揮できないものとなる。
【００１８】
これらの添加溶剤は、用いる上記熱可塑性エラストマーとの極性差が大きいほど、インキ組成物中での分離が起こりやすくなるため、その含有量は少ないほうが良く、逆に、上記熱可塑性エラストマーとの極性差が小さいと、インキ組成物中で分離しにくくなるため、その含有量は多めに設定することができる。本発明において、添加溶剤の含有量は、インキ組成物全量に対して、０．０５〜５重量％、好ましくは、０．１〜３重量％の範囲とすることが望ましい。
この含有量が０．０５重量％未満であると、被転写面への添加溶剤の移行が少なくなり、消去性が発現しにくくなり、また、５重量％を越えると、添加溶剤が分離したり、他の配合剤との相溶性が不安定になったりするため、筆記性が悪くなり、好ましくない。
【００１９】
本発明に用いる顔料としては、例えば、カーボンブラック、銅フタロシアニン、ハロゲン化フタロシアニン、モノアゾ、ジアゾ、縮合アゾ、アンスラキノン、イソインドリノン、キノフタロン、アシルアミド、アンスラピリミジン、キナクリドン、インダスレン、ペリレン、ペノリン、ジオキサジン、チオインジゴ、ジケトピロロビロール等の有機顔料や、酸化チタン、べんがら、黄土、チタン黄、アンチモン朱、群青、酸化クロム、酸化鉄、アルミナ等の無機顔料等が挙げられ、更にはレーキ顔料等も使用することができる。
顔料の粒径は、特に制限はないが、描線濃度の面から、平均粒径１μｍ以下であることが望ましい。
この顔料の含有量についても、特に筆記性、消去性を損なわない範囲であれば特に制限はないが、通常、インキ組成物全量に対して、１〜４０重量％、好ましくは、５〜２５重量％の範囲が望ましい。
【００２０】
本発明のインキ組成物には、更に、筆記性、消去性を阻害しない範囲であれば、通常ボールペン用インキ組成物に用いられる防腐剤、潤滑剤、溶解助剤、樹脂等の添加剤（任意成分）を含有することができる。
ただし、０℃以上のＴｇを有する樹脂を含有せしめる場合は、消去性の低下を招く場合があるため、その含有量は最小限に抑えた方が良い。また、使用する熱可塑性エラストマーを軟化させてしまう添加剤は、描線の乾燥速度が非常に遅くなり、消去性を大きく阻害してしまうため、その含有量も最小限に抑えた方が良い。
【００２１】
本発明では、インキ組成物の粘度は、高い方が消去性に有利であるが、粘度が高すぎると、カスレ等を生じ、筆記性に悪影響を及ぼすこととなる。従って、特に制限するものではないが、好ましくは、１０〜１０４Ｐａ・ｓが望ましい。特に、インキの粘度が１０２Ｐａ・ｓを超える場合は、加圧式ボールペンの形態が望ましい。これは、通常ボールペンの重力に頼った吐出機構では、インキが流出し難くなるためである。
【００２２】
このように構成される本発明の消去性ボールペン用インキ組成物では、少なくとも、溶剤、着色剤、熱可塑性エラストマーからなる消しゴムで消去可能なボールペン用インキにおいて、含有する上記熱可塑性エラストマーに対して溶解及び膨潤作用がなく、かつ、ヒドロキシル基、カルボキシル基、エーテル基、カルボニル基、アミノ基及びエチレンオキサイドから選ばれる少なくとも１種の官能基を有する添加溶剤をインキ組成物全量に対して、０．０５〜５重量％含有することで、描線濃度を充分確保しながらも、充分な消去性能を有し、且つ、ペン先のドライアップによる筆記不良を低減した筆記性能に優れるものとなる。
【００２３】
本発明の消去性ボールペンは、上記構成となる本発明の消去性インキ組成物がボールペン用リフィール（インキ収容管）に充填されたものから構成されたものであることを特徴とするものである。
ボールペン構造等は、特に限定されるものではなく、通常のボールペン構造の他、加圧式ボールペンなどが挙げられる。
本発明の上記消去性インキ組成物を加圧式ボールぺンに使用する場合は、リフィール（インキ収納管内）の内圧は、１，５００〜１０，０００ｈＰａの範囲、更に好ましくは、２，０００〜６，０００ｈＰａの範囲とすることが望ましい。
この内圧が１，５００ｈＰａ未満の場合は、インキ流出に伴い次第に気相容積が増大し圧力が低下するため、インキが全て吐出してしまう前に外気圧力と同等になってしまう恐れがあり、このような事態になると、インキが残っているにも関わらず、筆訂不能になってしまうことがある。また、１０，０００ｈＰａを超える場合、吐出圧力が高すぎてインキの吹き出しや、流量が不安定になったり、ボールの動きも制限されることにより、書き味が重くなったりしてしまうことがある。
【００２４】
本発明の消去性ボールペンは、上述の構成となる消去性インキ組成物がボールペン用リフィールに充填されたものから構成されるので、描線濃度を充分確保しながらも、充分な消去性能を有し、且つ、ペン先のドライアップによる筆記不良を低減した筆記性能に優れるものとなり、特に、加圧式ボールペンでは、より高い粘度のインキを使用できるので、非常に優れた消去性を有するものとなる。
【００２５】
【実施例】
次に、本発明を実施例及び比較例により、更に具体的に説明するが、本発明は、下記実施例によって何ら限定されるものではない。
【００２６】
〔実施例１〜７及び比較例１〜６〕
下記表１に示される溶剤、添加溶剤、エラストマー、顔料（平均粒径１μｍ以下）、潤滑剤からなる配合組成で、全ての成分を調合した後、エラストマーが溶剤に対して十分に膨潤するまで高温下に密封状態で保存し、その後、三本ロールで４〜６Ｐａｓｓ混練することで、各インキ組成物を調製した。
なお、用いた添加溶剤のＳ値（後述）は、下記表１の各添加溶剤１００重量％に対して、用いる熱可塑性エラストマーを３０重量％添加し、７０℃環境下で１週間放置後、溶液部分の粘度（Ｅ型粘度計、ＴＶ−３０：東機産業社製、測定温度２５℃）を測定し、上述の式（Ｉ）により求めた値である。
【００２７】
得られた各インキ組成物は、下記評価方法により、インキ粘度を測定すると共に、インキ収納管内の圧力を、約３，０００ｈＰａに設定した加圧ボールペンに仕立て、下記評価方法により、筆記性及び消去性の評価を行った。
これらの結果を下記表１に示す。
【００２８】
（インキ粘度の測定方法）
Ｅ型粘度計（ＴＶ−３０：東機産業社製）、コーン：３°  Ｒ×７．７、剪断速度０．２ｓｅｃ−１にて、２５℃の粘度（Ｐａ・ｓ）を測定した。なお、表１中の各粘度は、×１０３であり、例えば、実施例１は１．８×１０３（＝１８００）Ｐａ・ｓを意味する。
【００２９】
（筆記性の評価方法）
加圧ボールペンに仕立てた後、２５℃、６０％環境下に、ペン先が横に向くように３日間放置後、筆記を行い、カスレの有無を下記評価基準で評価した。
評価基準：
○：かすれず筆記が可能
△：ややかすれるが、筆記は可能
×：筆記不能
【００３０】
（消去性の評価方法）
ＪＩＳ規格分類の印刷用紙Ｄに、筆記後、プラスチック消しゴムにて消去し、消去の度合いを目視にて下記評価基準で評価した。なお、上記ＪＩＳ規格分類の印刷用紙Ｄは、一般の中性コピー用紙等の紙の中で非常に消えにくい紙である。
評価基準：
◎：痕跡が残らず消去できる
○：ほぼ消去できる
△：ややかすれるが、筆記は可能
×：描線の痕跡がはっきりと残っており、殆ど消えない
【００３１】
【表１】
2004244541.tif 000002
【００３２】
上記表１中の＊１〜＊ｌ２、−＊は、下記のとおりである。
＊１：Ｓ値  １３２  、  ＊２：Ｓ値  ２１１  、＊３：Ｓ値＞１，０００、
＊４：Ｓ値＞１，０００、＊５：Ｓ値  ０．９６、＊６：Ｓ値  ０．９８
＊７：Ｓ値  ０．９９、  ＊８：Ｓ値  ０．９９、＊９：Ｓ値  １．０３
＊１０：Ｓ値  ０．９８
＊１１：アサプレン（旭化成社製）、平均分子量約４０万
＊１２：セプトン（クラレ社製）、平均分子量１０５〜５×１０６
−＊：筆記不良のため、評価できず。
【００３３】
上記表１の結果から明らかなように、本発明範囲となる実施例１〜７は、本発明の範囲外となる比較例１〜６と較べて、筆記性及び消去性ともに、満足のいく優れた性能となることが判明した。
これに対して、比較例１は、実施例１に対して添加溶剤が含有されない組成であるため、消去性が悪く、比較例２は、実施例３に対して添加溶剤の含有量が８重量％（＞５重量％）であるため、筆記性及び消去性が低下してしまうことが判った。
また、比較例３は、実施例６に対して添加溶剤が含有されない組成であるため、消去性が悪く、比較例４は、実施例６に対して添加溶剤の含有量が１０重量％（＞５重量％）であるため、筆記性及び消去性が低下してしまうことが判った。
更に、比較例５は、実施例７に対して添加溶剤が含有されない組成であるため、消去性が悪く、比較例６は、実施例７に対して添加溶剤の含有量が８重量％（＞５重量％）であるため、筆記性及び消去性が低下してしまうことが判った。
【００３４】
【発明の効果】
本発明によれば、通常のボールペンなみの筆記性及び描線濃度を充分確保しながらも、充分な消去性能を有し、且つ、ペン先のドライアップによる筆記不良を低減した筆記性能に優れる消去性ボールペン用インキ組成物及び消去性ボールペンが提供される。